(57)【要約】 【課題】金属バンプの細りや電極パッドの腐食を抑制し、信頼性の高い半導体装置およびそのような半導体装置の製造方法を提供する。【解決手段】本実施形態による半導体装置は、基板を備える。絶縁膜は、基板の上方に設けられている。電極パッドは、絶縁膜上に設けられている。金属バンプは、電極パッドの表面に設けられている。側壁膜は、金属バンプの側面に設けられた金属酸化物または金属水酸化物を含む。バリアメタル層は、金属バンプと電極パッドとの間に設けられ金属を含む第１部分、および、金属バンプの周辺において少なくとも電極パッドに設けられた金属酸化物または金属水酸化物を含む第２部分を有する。【選択図】図１
2020136344.tif 000002
【特許請求の範囲】
【請求項１】
基板と、
前記基板の上方に設けられた絶縁膜と、
前記絶縁膜上に設けられた電極パッドと、
前記電極パッドの表面に設けられた金属バンプと、
前記金属バンプの側面に設けられた金属酸化物または金属水酸化物を含む側壁膜と、
前記金属バンプと前記電極パッドとの間に設けられ金属を含む第１部分、および、前記金属バンプの周辺において少なくとも前記電極パッドに設けられた金属酸化物または金属水酸化物を含む第２部分を有するバリアメタル層と、を備えた半導体装置。
【請求項２】
前記バリアメタル層の面積は、前記電極パッドと前記金属バンプとの接触面積よりも大きい、請求項１に記載の半導体装置。
【請求項３】
前記電極パッドは、アルミニウムを含み、
前記金属バンプは、銅を含み、
前記側壁膜は、酸化銅または水酸化銅を含み、
前記第１部分は、チタンと銅との積層膜であり、
前記第２部分は、チタンと酸化銅または水酸化銅との積層膜である、請求項１または請求項２に記載の半導体装置。
【請求項４】
基板の上方にある絶縁膜に電極パッドを形成し、
前記電極パッドおよび前記絶縁膜の表面上にバリアメタル層を形成し、
前記電極パッドの表面のうち金属バンプを形成する第１領域以外の領域および前記絶縁膜の表面を被覆する第１マスク材を形成し、
前記第１領域上に該金属バンプの材料を堆積し、
前記第１マスク材を除去した後、前記絶縁膜および前記バリアメタル層上に第２マスク材を形成し、
前記金属バンプの周囲における前記電極パッド上の第２領域にある前記第２マスク材を除去するように該第２マスク材を形成し、
前記バリアメタル層の表面および前記金属バンプの側面を酸化または水酸化し、
前記第２マスク材を除去した後、前記第１および第２領域以外の酸化または水酸化されていない前記バリアメタル層を選択的に除去することを具備する、半導体装置の製造方法。
【請求項５】
前記金属バンプおよび前記バリアメタル層の酸化または水酸化は、酸素を含むガスでアッシング処理を行うことによって実行される、請求項４に記載の半導体装置の製造方法。
【発明の詳細な説明】
【技術分野】
【０００１】
本実施形態は、半導体装置およびその製造方法に関する。
【背景技術】
【０００２】
フリップチップボンディングを可能にするために、半導体ウェハの電極パッド上に金属バンプを形成する場合がある。金属バンプを形成するためには、電極パッド上にバリアメタル層を形成し、そのバリアメタル層上に金属バンプを形成する。金属バンプの形成後、金属バンプ間の短絡を抑制するために、バリアメタル層を除去する必要がある。
【０００３】
しかし、このバリアメタル層の除去工程において、金属バンプの側壁までエッチングされてしまい、金属パンプが細ってしまう場合がある。また、バリアメタル層の除去工程において、電極パッドの表面が腐食してしまう場合もある。
【０００４】
金属バンプが細くなると、金属バンプが電極パッドから外れたり、折れたりするおそれがある。電極パッドの表面が腐食すると、封止樹脂と電極パッドとの密着性が悪化する。これらは半導体装置の信頼性を劣化させる。
【先行技術文献】
【特許文献】
【０００５】
【特許文献１】特開２０１４−１５７９０６号公報
【特許文献２】米国特許第９１９０３４８号公報
【特許文献３】米国特許公開第２０１６／００１４８８８８号公報
【特許文献４】特開２０１８−０４６１４８号公報
【発明の概要】
【発明が解決しようとする課題】
【０００６】
金属バンプの細りや電極パッドの腐食を抑制し、信頼性の高い半導体装置およびそのような半導体装置の製造方法を提供する。
【課題を解決するための手段】
【０００７】
本実施形態による半導体装置は、基板を備える。絶縁膜は、基板の上方に設けられている。電極パッドは、絶縁膜上に設けられている。金属バンプは、電極パッドの表面に設けられている。側壁膜は、金属バンプの側面に設けられた金属酸化物または金属水酸化物を含む。バリアメタル層は、金属バンプと電極パッドとの間に設けられ金属を含む第１部分、および、金属バンプの周辺において少なくとも電極パッドに設けられた金属酸化物または金属水酸化物を含む第２部分を有する。
【図面の簡単な説明】
【０００８】
【図１】本実施形態による半導体装置の部分的な構成を示す断面図。
【図２】本実施形態による半導体装置の製造方法の一例を示す断面図。
【図３】図２に続く、半導体装置の製造方法を示す断面図。
【図４】図３に続く、半導体装置の製造方法を示す断面図。
【図５】図４に続く、半導体装置の製造方法を示す断面図。
【図６】図５に続く、半導体装置の製造方法を示す断面図。
【図７】図６に続く、半導体装置の製造方法を示す断面図。
【図８】バリアメタル層のエッチング工程における金属バンプのサイドエッチング量を示すグラフ。
【図９】上記実施形態の変形例の構成例を示す断面図。
【図１０】上記実施形態の変形例２の構成例を示す断面図。
【発明を実施するための形態】
【０００９】
以下、図面を参照して本発明に係る実施形態を説明する。本実施形態は、本発明を限定するものではない。以下の実施形態において、半導体基板の上下方向は、半導体素子が設けられる面を上とした場合の相対方向を示し、重力加速度に従った上下方向と異なる場合がある。図面は模式的または概念的なものであり、各部分の比率などは、必ずしも現実のものと同一とは限らない。明細書と図面において、既出の図面に関して前述したものと同様の要素には同一の符号を付して詳細な説明は適宜省略する。
【００１０】
図１は、本実施形態による半導体装置の部分的な構成を示す断面図である。半導体装置１は、例えば、ＮＡＮＤ型フラッシュメモリ等の半導体チップあるいは半導体パッケージでよい。尚、図１では、便宜的に、接続されていない状態の金属バンプ７０および金属ボール８０を示している。しかし、金属バンプ７０および金属ボール８０は、フリップチップボンディングにより、他の半導体チップまたは実装基板に積層されている。このとき、金属ボール８０は、他の半導体チップまたは実装基板の電極パッドに接続される。さらに、半導体チップはパッケージ化され、金属バンプ７０および金属ボール８０の周囲には封止樹脂が設けられる。図１では、他の半導体チップ、実装基板および封止樹脂の図示を省略している。
【００１１】
半導体装置１は、半導体基板１０と、層間絶縁膜２０と、配線３０と、バリアメタル層４０、６０と、電極パッド５０と、金属バンプ７０と、側壁膜７５と、金属ボール８０とを備えている。
【００１２】
半導体基板１０上には、メモリセルアレイ、ＣＭＯＳ（Complementary Metal Oxide Semiconductor）回路、ダイオード、抵抗素子、キャパシタ等の半導体素子（図示せず）が設けられている。半導体基板１０は、例えば、シリコン基板等である。
【００１３】
層間絶縁膜２０は、半導体基板１０の上方に設けられており、半導体素子を被覆している。層間絶縁膜２０には、例えば、シリコン酸化膜またはシリコン窒化膜等の絶縁膜が用いられている。複数の配線３０は、層間絶縁膜２０に埋め込まれており、多層配線構造を構成している。配線３０には、例えば、銅、タングステン等の導電性金属が用いられる。また、最上層の配線３０の表面は、層間絶縁膜２０から露出されており、バリアメタル層４０を介して電極パッド５０に電気的に接続されている。
【００１４】
バリアメタル層４０は、電極パッド５０と配線３０との間における金属材料の拡散を抑制するために、最上層の配線３０上に設けられている。バリアメタル層４０には、例えば、チタンおよびタンタルの積層膜等を用いている。電極パッド５０は、バリアメタル層４０上に設けられ、バリアメタル層４０を介して配線３０に電気的に接続されている。電極パッド５０には、主として、例えば、アルミニウム等の導電性金属を用いている。
【００１５】
バリアメタル層６０は、金属バンプ７０を電極パッド５０の上方に形成するために、電極パッド５０上に設けられている。金属バンプ７０は、バリアメタル層６０上に設けられており、バリアメタル層６０を介して電極パッド５０に電気的に接続されている。
【００１６】
バリアメタル層６０は、金属バンプ７０と電極パッド５０との間に設けられた第１部分としてのバリアメタル層６０＿１と、金属バンプ７０の周辺において電極パッド５０または層間絶縁膜２０上に設けられた第２部分としての金属酸化膜６０＿２とを含む。バリアメタル層６０＿１は、第１領域Ｒ１に設けられ、金属酸化膜６０＿２は、第２領域Ｒ２に設けられている。領域Ｒ１、Ｒ２以外の領域Ｒ２０では、バリアメタル層６０は除去されている。従って、互いに隣接する複数の金属バンプ７０は電気的に絶縁されている。尚、領域Ｒ１は、金属バンプ７０の形成領域である。領域Ｒ２は、金属バンプ７０の周辺にあり、その外縁は電極パッド５０の外側にある。即ち、領域Ｒ１、Ｒ２を合わせると、電極パッド５０を含み、電極パッド５０とほぼ同じかそれよりも広い領域となる。
【００１７】
バリアメタル層６０＿１には、例えば、チタンおよび銅の積層膜が用いられている。金属酸化膜６０＿２は、例えば、チタン（または酸化チタン）および酸化銅の積層膜である。
【００１８】
金属バンプ７０は、電極パッド５０の上方に設けられており、バリアメタル層６０＿１を介して電極パッド５０に電気的に接続されている。金属バンプ７０の側面には、側壁膜７５が設けられている。側壁膜７５は、金属バンプ７０の材料の酸化物または水酸化物（例えば、酸化銅または水酸化銅）で構成されている。側壁膜７５は、半導体装置１の製造工程におけるバリアメタル層６０のエッチング工程において金属バンプ７０のサイドエッチングを抑制するために金属バンプ７０の側面を被覆している。金属バンプ７０上には、金属ボール８０が設けられている。
【００１９】
ここで、バリアメタル層６０（６０＿１および６０＿２）は、領域Ｒ１における金属バンプ７０の下だけでなく、領域Ｒ２における金属バンプ７０の周辺の電極パッド５０および層間絶縁膜２０上にも残置されている。即ち、バリアメタル層６０は、金属バンプ７０の底面積よりも広い範囲に亘って設けられており、電極パッド５０の表面を被覆するように設けられている。従って、電極パッド５０および層間絶縁膜２０を被覆するバリアメタル層６０の面積（領域Ｒ１およびＲ２の面積）は、電極パッド５０と金属バンプ７０との接触面積（Ｒ１の面積）よりも金属酸化膜６０＿２の分だけ大きい。金属酸化膜６０＿２は、バリアメタル層６０のエッチング工程において電極パッド５０の表面のエッチングを抑制するために電極パッド５０の表面を被覆している。
【００２０】
このように、側壁膜７５および金属酸化膜６０＿２が金属バンプ７０の側壁および電極パッド５０の表面を保護することによって、バリアメタル層６０のエッチング工程において、金属バンプ７０の細りおよび電極パッド５０の腐食を抑制することができる。その結果、本実施形態による半導体装置１は、高い信頼性を得ることができる。
【００２１】
次に、本実施形態による半導体装置の製造方法を説明する。
【００２２】
図２（Ａ）〜図７（Ｂ）は、本実施形態による半導体装置の製造方法の一例を示す断面図である。まず、半導体基板１０上に半導体素子（図示せず）を形成する。半導体基板は、例えば、シリコン基板等でよい。半導体素子は、例えば、メモリセルアレイ、トランジスタ、ダイオード、抵抗素子、キャパシタ等でよい。
【００２３】
次に、半導体基板１０および半導体素子の上方に、図２（Ａ）に示すように、複数の層間絶縁膜２０および複数の配線３０を形成する。層間絶縁膜２０および配線３０は、積層されており、多層配線構造を構成している。層間絶縁膜２０には、例えば、シリコン酸化膜またはシリコン窒化膜等の絶縁材料が用いられる。配線３０には、例えば、銅、タングステン等の導電性金属が用いられる。また、最上層の配線３０の表面は、バリアメタル層４０を介して電極パッド５０に電気的に接続されている。
【００２４】
バリアメタル層４０は、最上層の配線３０上に、電極パッド５０と配線３０との間における拡散防止層として形成される。バリアメタル層４０には、例えば、チタンおよびタンタルの積層膜等を用いている。また、バリアメタル層４０は、電極パッド５０または配線３０の材料が互いに拡散しないように拡散防止膜として機能する。
【００２５】
電極パッド５０は、バリアメタル層４０を拡散防止層として配線３０およびバリアメタル層４０上に形成される。電極パッド５０は、配線３０と電気的に接続されている。電極パッド５０には、主として、例えば、アルミニウム等の導電性金属を用いている。
【００２６】
次に、図２（Ｂ）に示すように、電極パッド５０および層間絶縁膜２０の表面上に、バリアメタル層６０を形成する。バリアメタル層６０は、例えば、スパッタ法を用いて形成される。バリアメタル層６０は、図３（Ｂ）に示す金属バンプ７０のシード層としても機能する。バリアメタル層６０には、主として、例えば、電極パッド５０上に設けられたチタン膜とチタン膜上に設けられた銅膜との積層膜を用いている。なお、バリアメタル層の構成はチタンと銅との積層膜のみに限られない。
【００２７】
次に、図３（Ａ）に示すように、リソグラフィ技術を用いて、電極パッド５０および層間絶縁膜２０上に第１マスク材Ｍ１を塗布し、第１マスク材Ｍ１をパターニングする。これにより、電極パッド５０の表面のうち金属バンプ７０の形成領域（第１領域）Ｒ１にある第１マスク材Ｍ１を除去する。第１マスク材Ｍ１は、領域Ｒ１以外の領域Ｒ１０を被覆する。領域Ｒ１０は、金属バンプ７０が形成されない電極パッド５０上の領域および層間絶縁膜２０の領域を含む。
【００２８】
次に、図３（Ｂ）に示すように、第１マスク材Ｍ１をマスクとして用いて、金属バンプ７０の形成領域Ｒ１上に金属バンプ７０の材料を選択的に堆積する。金属バンプ７０には、主として、例えば、銅等の導電性金属を用いる。金属バンプ７０は、例えば、電解メッキ法あるいは無電解メッキ法によりバリアメタル層６０上に形成される。
【００２９】
次に、図４（Ａ）に示すように、第１マスク材Ｍ１をマスクとして用いて、金属バンプ７０上に金属ボール８０の材料を堆積する。金属ボール８０には、例えば、はんだ（スズ）等の導電性金属を用いる。金属ボール８０も、例えば、電解メッキ法あるいは無電解メッキ法により金属バンプ７０上に形成される。
【００３０】
次に、第１マスク材Ｍ１を除去することによって、図４（Ｂ）に示す構造が得られる。
【００３１】
次に、リソグラフィ技術を用いて、層間絶縁膜２０およびバリアメタル層６０上に第２マスク材Ｍ２を塗布し、図５（Ａ）に示すように、金属バンプ７０の周囲における電極パッド５０の表面領域（第２領域）Ｒ２にある第２マスク材Ｍ２を除去する。これにより、金属バンプ７０の周囲にある電極パッド５０および層間絶縁膜２０の領域Ｒ１０にあるバリアメタル層６０が露出される。一方、領域Ｒ２以外の層間絶縁膜２０の領域Ｒ２０にあるバリアメタル層６０は、第２マスク材Ｍ２で被覆されている。また、領域Ｒ１にあるバリアメタル層６０は、金属バンプ７０に被覆されている。
【００３２】
次に、図５（Ｂ）に示すように、第２マスク材Ｍ２をマスクとして用いて、金属バンプ７０の側面および領域Ｒ２において露出されているバリアメタル層６０を、酸素含有ガスによるプラズマで表面処理する。以降この処理をアッシング処理としてもよい。アッシング処理によって、金属バンプ７０の側面および領域Ｒ２のバリアメタル層６０は酸化される。よって、金属バンプ７０の側面に金属酸化膜からなる側壁膜７５が形成される。金属バンプ７０が銅である場合、側壁膜７５は酸化銅となる。また、領域Ｒ２において露出されているバリアメタル層６０が選択的に酸化される。これにより、第２部分としての金属酸化膜６０＿２が領域Ｒ２に形成される。バリアメタル層６０が銅およびチタンの積層構造である場合、領域Ｒ２において、銅および／またはチタンが酸化される。これにより、金属酸化膜６０＿２は酸化銅とチタン（あるいは酸化チタン）との積層膜となる。一方、第２マスク材Ｍ２および金属バンプ７０で被覆されている領域Ｒ１およびＲ２０のバリアメタル層６０は酸化されない。即ち、金属バンプ７０および第２マスク材Ｍ２をマスクとして用いてバリアメタル層６０を選択的にアッシング処理することによって、第２マスク材Ｍ２および金属バンプ７０で被覆されていない領域Ｒ２のバリアメタル層６０を選択的に酸化する。尚、領域Ｒ１の金属バンプ７０の下にある酸化されていないバリアメタル層６０の部分（第１部分）を、便宜的にバリアメタル層６０＿１とする。領域Ｒ２の酸化されているバリアメタル層６０を、便宜的に金属酸化膜６０＿２とする。領域Ｒ２０において層間絶縁膜２０上にある酸化されていないバリアメタル層６０を、便宜的にバリアメタル層６０＿３とする。
【００３３】
第２マスク材Ｍ２を除去した後、図６（Ａ）に示すように、ウェットエッチングにより、バリアメタル層６０をエッチングする。エッチング液は、銅およびチタンを溶解する液体であり、例えば、有機酸へ添加剤および水を加えた液体、あるいは、水酸化物へ添加剤および水を加えた液体である。このとき、側壁膜７５および金属酸化膜６０＿２は残置され、領域Ｒ２０にあるバリアメタル層６０＿３が選択的に除去される。金属バンプ７０の下にあるバリアメタル層６０＿１は、勿論、残置される。なお、銅を溶解するエッチング液で銅を溶解させたのち、チタンを溶解する別のエッチング液でチタンを溶解する、というように、二種類のエッチング液を使用してもよい。上述した有機酸を含むエッチング液、水酸化物を含むエッチング液の他、様々なエッチング液があるが、これらを使用してもよい。
【００３４】
エッチング液は、金属バンプ７０や電極パッド５０を腐食させるおそれがある。しかし、本実施形態によれば、金属バンプ７０の側面は側壁膜７５で被覆されており、かつ、領域Ｒ２の電極パッド５０および層間絶縁膜２０の表面は金属酸化膜６０＿２で被覆されている。図８を参照して後で説明するように、酸化銅および酸化チタンは、銅およびチタンに比べてエッチングレートが小さい。従って、金属バンプ７０の側面は側壁膜７５で保護され、電極パッド５０の表面は金属酸化膜６０＿２で保護される。これにより、金属バンプ７０の細りを抑制し、かつ、電極パッド５０の腐食を抑制しつつ、領域Ｒ２０のバリアメタル層６０を選択的に除去することができる。
【００３５】
また、上述の通り、領域Ｒ２の外縁は電極パッド５０の外側にある。従って、バリアメタル層６０＿１および金属酸化膜６０＿２は、電極パッド５０の表面全体を被覆している。これにより、電極パッド５０全体が保護され、その腐食を抑制することができる。
【００３６】
次に、図６（Ｂ）に示すように、熱処理により、金属ボール８０をリフローする。これにより、金属ボール８０が略球形状になる。
【００３７】
その後、半導体基板１０をダイシングして、半導体基板１０を半導体チップへ個片化する。半導体チップは、フリップチップボンディングにより、他の半導体チップまたは実装基板に積層される。そのとき、金属バンプ７０上の金属ボール８０は、他の半導体チップまたは実装基板の電極パッドに接続される。これにより、配線３０は、他の半導体チップまたは実装基板の配線と電気的に接続される。
【００３８】
図７（Ａ）は、金属ボール８０が実装基板３００の電極パッド３７０に接続されている様子を示す図である。このように、半導体装置１は、半導体チップとして実装基板３００と接続することができる。実装基板３００は、その内部に配線層３３０を有する。尚、図７（Ａ）および図７（Ｂ）では、半導体装置１の概略を示している。また、図示しないが、半導体装置１は、他の半導体チップとフリップチップ接続されてもよい。
【００３９】
次に、図７（Ｂ）に示すように、半導体装置１と実装基板３００との間に樹脂４００を埋め込むことによって、金属バンプ７０および金属ボール８０が保護され、金属ボール８０と実装基板３００の電極パッド３７０との間の接続が保護される。これにより、本実施形態による半導体装置が完成する。
【００４０】
図８は、図６（Ａ）を参照して説明したバリアメタル層６０＿３のエッチング工程における金属バンプ７０のサイドエッチング量を示すグラフである。縦軸は、金属バンプ７０のサイドエッチング量を示す。横軸は、エッチングの処理時間を示す。エッチング液は、有機酸へ添加剤および水を加えた液体、あるいは、水酸化物へ添加剤および水を加えた液体である。
【００４１】
ラインＬ０は、バリアメタル層６０＿３のエッチング工程の前にアッシング処理していない場合のサイドエッチング量を示す。即ち、ラインＬ０は、側壁膜７５が設けられていない場合の金属バンプ７０のサイドエッチング量を示す。ラインＬ１は、バリアメタル層６０＿３のエッチング工程の前にアッシング処理した場合のサイドエッチング量を示す。即ち、ラインＬ１は、側壁膜７５が設けられている場合の金属バンプ７０のサイドエッチング量を示す。
【００４２】
このグラフから分かるように、側壁膜７５が設けられていると、金属バンプ７０のサイドエッチング量が低減していることが分かる。これにより、金属バンプ７０の細りが抑制され、金属バンプ７０の幅が維持され得る。同様に、金属酸化膜６０＿２のエッチングレートも酸化されていないバリアメタル層６０のそれよりも低くなり、電極パッド５０の表面の腐食も抑制され得る。
【００４３】
尚、上記実施形態において、側壁膜７５および金属酸化膜６０＿２は、例えば、酸化銅（ＣｕＯ）等のような金属酸化物である。しかし、側壁膜７５は、例えば、水酸化銅（ＣｕＯＨ）等のような金属水酸化物であってもよい。また、膜６０＿２も、金属水酸化膜であってもよい。例えば、アッシング処理の際に、金属バンプ７０の側壁およびバリアメタル層６０は、酸素および空気中の水分によって酸化および水酸化される場合がある。従って、膜７５および６０＿２は、金属酸化物および金属水酸化物の混合物となる場合がある。このような金属酸化物および金属水酸化物の混合物であっても、膜７５および６０＿２は、エッチング工程において、金属バンプ７０および電極パッド５０の保護膜として機能可能である。また、水酸化物をより多く得たい場合、酸素ガスだけでなく水蒸気ガスも導入してアッシング処理を行ってもよい。
【００４４】
また、バリアメタル層６０は金属バンプ７０を形成するまでのプロセスにおいて、大気または水中に暴露されることがあり、表面洗浄のための酸素含有ガスのプラズマに暴露されることもあり、酸またはアルカリ等の洗浄液に暴露されることがある。このような暴露によって、領域Ｒ１のバリアメタル層６０＿１が酸化または水酸化され、微量の金属酸化物及び金属水酸化物を含むこともある。この場合、バリアメタル層６０＿１の金属酸化物及び金属水酸化物の含有量は、膜６０＿２の金属酸化物及び金属水酸化物の含有量よりも少ない。
【００４５】
（変形例）
図９は、上記実施形態の変形例の構成例を示す断面図である。上記実施形態において、金属ボール８０は、金属バンプ７０上に直接接触するように設けられている。一方、本変形例では、拡散防止膜９０が金属ボール８０と金属バンプ７０との間に設けられている。拡散防止膜９０には、例えば、ニッケル等の導電性金属が用いられる。拡散防止膜９０は、金属バンプ７０と金属ボール８０との間で銅またはスズが相互に拡散することを抑制する。本変形例のその他の構成は、上記実施形態の対応する構成と同様でよい。
【００４６】
拡散防止膜９０は、図３（Ｂ）に示す工程において、金属バンプ７０の堆積後、金属バンプ７０上に形成すればよい。その後、拡散防止膜９０上に金属ボール８０が形成される。本変形例のその他の製造工程は、上記実施形態の製造工程と同様でよい。
【００４７】
このように、拡散防止膜９０が金属バンプ７０と金属ボール８０との間に設けられていても、本実施形態の効果は失われない。
【００４８】
（変形例２）
図１０（Ａ）および図１０（Ｂ）は、上記実施形態の変形例２の構成例を示す断面図である。変形例２では、金属バンプ７０および金属ボール８０は、半導体装置１の両側辺のみに設けられており、上記実施形態の金属バンプ７０および金属ボール８０よりも少ない。変形例２のその他の構成は、上記実施形態と同様でよい。半導体装置１は、このような形態であってもよい。
【００４９】
次に、図１０（Ｂ）に示すように、半導体装置１と実装基板３００との間に樹脂４００を埋め込むことによって、金属バンプ７０および金属ボール８０が保護され、金属ボール８０と実装基板３００の電極パッド３７０との間の接続が保護される。これにより、変形例２による半導体装置が完成する。
【００５０】
このように、金属バンプ７０および金属ボール８０の配置を、実装基板３００の形態や他の半導体チップの形態に合わせて任意に変更しても、本実施形態の効果は失われない。
【００５１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５２】
１  半導体装置、１０  半導体基板、２０  層間絶縁膜、３０  配線、４０，６０，６０＿１、６０＿３  バリアメタル層、５０  電極パッド、７０  金属バンプ、７５  側壁膜、８０  金属ボール、Ｒ１  第１領域、Ｒ２  第２領域、６０＿２  金属酸化膜、Ｍ１，Ｍ２  マスク材、９０  拡散防止膜
【図１】
2020136344.tif 000003
【図２】
2020136344.tif 000004
【図３】
2020136344.tif 000005
【図４】
2020136344.tif 000006
【図５】
2020136344.tif 000007
【図６】
2020136344.tif 000008
【図７】
2020136344.tif 000009
【図８】
2020136344.tif 000010
【図９】
2020136344.tif 000011
【図１０】
2020136344.tif 000012